FR 2962999 A1 20120127 FR 1003056 A 20100721 La présente invention concerne un matériau de construction permettant de fabriquer du béton léger et isolant. Il se présente sous forme de granulats de béton cellulaire aux caractéristiques granulométriques permettant de les agglomérer par un liant. Le béton cellulaire dont la conception remonte à 1924 par J.A. Erikson est fabriqué essentiellement à partir de sable, de ciment portland, de chaux et d'eau qui lui confèrent les caractéristiques de la pierre : solide, dur, indéformable, imputrescible et ininflammable. Sa structure alvéolaire constituée de micro-cellules d'air lui confère ses propriétés de masse volumique réduite et d'isolant thermique et acoustique. Il est essentiellement distribué sous forme de blocs aux caractéristiques dimensionnelles multiples pour répondre à la plupart des systèmes constructifs de la maçonnerie. Son mode de fabrication ne rejette aucune substance susceptible de polluer l'eau ou les sols. Dans l'atmosphère, le seul gaz libéré est de la vapeur d'eau. Cependant, le procédé de fabrication génère des déchets de béton cellulaire dont la quantité est estimée à environ 3% du volume total fabriqué. Ces déchets proviennent de l'épaisseur de matériau en fond de moule, inexploitable pour la fabrication de blocs et des rebus de produits finis. Ces déchets de béton cellulaire sont partiellement recyclés dans le procédé de fabrication ou valorisés notamment comme produit absorbant ou isolant. Le reste est stocké en décharge. La fabrication de béton léger isolant est traditionnellement réalisée à partir de granulats de minéraux naturels (pouzzolane), de minéraux naturels chauffés (perlite, vermiculite exfoliée ou billes d'argile expansée) ou de billes de polystyrène. L'utilisation de ces matériaux conduit à générer des impacts sur l'environnement comme l'exploitation de ressources naturelles ou l'émission de gaz à effet de serre. L'utilisation d'agrégats de béton cellulaire pour la fabrication de béton léger et isolant en remplacement de ces matériaux permet à la fois d'offrir une voie de valorisation des déchets de béton cellulaire non recyclés et de limiter les inconvénients sur l'environnement des solutions alternatives traditionnelles. Les granulats de béton cellulaire calibrés sont obtenus par opérations successives de concassage de blocs de béton cellulaire et de criblage. Leurs caractéristiques sont les suivantes : Granulorhétrie : granulats calibrés entre 2 et 25 mm (par exemple : granulats de béton cellulaire 4/12). Masse volumique apparente à l'état sec (kg/m3) : 200